СПОСОБ ОПРЕДЕЛЕНИЯ ДРАПИРУЕМОСТИ МАТЕРИАЛОВ ДЛЯ ОДЕЖДЫ
METHOD OF DETERMINING DRAPABILITY OF MATERIALS FOR CLOTHES

Изобретение относится к легкой промышленности и может быть использовано для определения драпируемости различных материалов с высокой анизотропией свойств.
Известен способ определения подвижности структуры и драпируемости текстильных материалов в изделиях и устройство для его осуществления [1]. Сущность способа заключается в том, что образец, выполненный в виде макета изделия, приводят в возвратно-поступательное движение с заданным углом поворота и частотой, при этом до начала, во время движения и после его окончания определяют параметры формы и размеров горизонтальных и вертикальных проекций образца. По полученным данным судят о драпируемости материала. Недостатком метода является высокая трудоемкость определения параметров и их обсчет.
Известен способ определения драпировочных свойств текстильных материалов /2/.
Способ заключается в подготовке образца материала в форме круга, закреплении его на фасонном держателе и определении параметров горизонтальной проекции образца путем последовательного освещения образца с тыльной, а затем с боковых сторон, по изменению теневых изображений судят о драпируемости. Недостатком способа является малая информативность, высокая трудоемкость получения теневых изображений и их обсчета.
Технической задачей предлагаемого изобретения является повышение точности и информативности получаемых характеристик и расширение ассортимента исследуемых материалов.
Поставленная задача решается способом, который включает подготовку образца материала в форме круга, закрепление его на держателе, выполненном в виде полусферы с иглой и закрепленном на основании с возможностью вертикального перемещения, при этом соотношение диаметров образца и полусферы составляет 4:1, расчет площади горизонтальной проекции образца и определение длин осевых линий на проекции, проведенных через центр проекции в долевом и поперечном направлениях; общую драпируемость материала оценивают по соотношению площади исходного образца и площади проекции, а драпируемость материала в долевом и поперечном направлениях - по соотношению длин осевых линий на проекции.
Преимущество данного способа определения драпирумости материалов состоит в том, что он позволяет оценить свойства материалов при опоре на сферическую поверхность, которая имитирует поверхности в плечевом, локтевов и коленном суставах человека. При стандартном методе определения драпируемости это сделать не удается.
Способ осуществляется следующим образом.
o
n
д
o
n
o
Пробу материала, вырезанную в виде круга, размещают на держателе, выполненном в виде полусферы с иглой и закрепленном на основании с возможностью вертикального перемещения. Соотношение диаметров испытуемого образца и полусферы составляет 4:1. Закрепленный образец материала вместе с основанием 2-3 раза резко поднимают и опускают, чтобы складки пробы могли равномерно расправиться, осуществляют регистрацию горизонтальной проекции образца через 2-3 минуты. За это время материал успевает прийти в состояние равновесия, при этом еще не падает внутреннее напряжение. В зависимости от поверхностной плотности, жесткости и анизотропии свойств материала образец принимает ту или иную форму, проекция которой на плоскость будет отображаться в виде замкнутой кривой различной конфигурации. По величине разности между площадью исходного образца Sи площадью его проекции S на плоскость судят о драпируемости, которую выражают коэффициентом К=(S-S)/S. Соотношением длин осевых линий на проекции, проведенных через центр проекции в долевом и поперечном направлениях, характеризуют драпируемость материала в долевом и поперечном направлениях, отражая анизотропию свойств материала. Регистрационно-измерительные действия осуществляют с помощью планшетного сканера, подключенного к компьютеру. Устройство с образцом материала устанавливают на стекло планшетного сканера так, чтобы свисающая поверхность находилась в поле сканирования датчика. При включении сканера происходит отображение площади проекции образца материала после изгиба, полученную цифровую информацию о площади проекции и длинах осевых линий на проекции, проведенных через центр проекции в долевом и поперечном направлениях, обрабатывают с помощью соответствующих программ ЭВМ.
В качестве примера в таблице приведены результаты определения драпируемости различных материалов.
Вид материала
Коэффициент драпируемости К<sub>Д</sub>, %
Дисковая насадка (прототип)
Полусферическая насадка
Ткань
0,63
0.63
Трикотаж
0,85
0,84
Кожа одежная:
крс-спилок
57,65
59,0
опоек
63,7
59,2
шеврет
57,4
58,8
Клеевой прокладочный материал:
бифлекс
71,4
71,7
дублерин
74,3
75,6
полинит
73,4
74,2
полификс
72,4
73,0
флизелин
72,9
72,3
Пакеты материалов:
шеврет-бифлекс
43,7
47,5
шеврет-дублерин
49,1
41,6
шеврет-полинит
47,3
40,5
шеврет-полификс
44,8
49,1
шеврет-флизелин
45,9
48,8
Определение отношений длин осевых линий, проведенных через центр проекции в долевом (В) и поперечном (А) направлениях, показало, что если В/А находится в пределах 0,95-1,1, то это свидетельствует практически об отсутствие анизотропии драпируемости; при В/А>1,1 - материал лучше драпируется в поперечном направлении; при В/А<0,95 - в продольном.
Полученная таким образом информация позволяет объективно оценить анизотропию драпируемости различных материалов и на стадии проектирования одежды прогнозировать качество швейных изделий и обоснованно выбирать материалы в пакет одежды.
Источники информации
1. А.С. СССР №1760450, G01N 33/36 1992 г.
2. А.С. СССР №1455301, G01N 33/36, 1989 г.